(57)【要約】【課題】分散性、耐光性、耐候性が優れ、しかも表面欠陥が発生し難いプラスチックス樹脂組成物用の二酸化チタン顔料を提供するものである。特に、高濃度で配合しても、分散性、耐レーシング性に優れた汎用プラスチック樹脂組成物に好適な二酸化チタン顔料、並びに、分散性、耐シルバーストリーク性、分子量低下の抑制、耐熱変色性のいずれの物性も、高水準で満足できるエンジニアリングプラスチックス樹脂組成物に好適な二酸化チタン顔料及びその製造方法、並びにそれを用いた樹脂組成物を提供するものである。【解決手段】二酸化チタン粒子の表面に緻密含水シリカの被覆層を有し、前記被覆層上に中間層を介することなく有機化合物の被覆層を有することを特徴とするプラスチックス樹脂組成物用の二酸化チタン顔料とする。【選択図】なし【特許請求の範囲】
【請求項１】
二酸化チタン粒子の表面に緻密含水シリカの被覆層を有し、前記被覆層上に有機化合物の被覆層を有することを特徴とするプラスチックス樹脂組成物用の二酸化チタン顔料。
【請求項２】
有機化合物がポリオール類、有機ケイ素化合物、アルカノールアミン類またはそれらの誘導体、高級脂肪酸類またはそれらの金属塩、高級炭化水素類またはそれらの誘導体から選ばれる少なくとも１種であることを特徴とする請求項１記載の二酸化チタン顔料。
【請求項３】
有機化合物がポリオール類及び／又は有機ケイ素化合物であることを特徴とする請求項１記載の二酸化チタン顔料。
【請求項４】
有機化合物がトリメチロールプロパン、トリメチロールエタン、炭素数が４〜１０のアルキルシランまたはその加水分解生成物、ジメチルポリシロキサンから選ばれる少なくとも１種であり、プラスチックス樹脂が汎用プラスチックス樹脂であることを特徴とする請求項１記載の二酸化チタン顔料。
【請求項５】
有機化合物がトリメチロールプロパン、トリメチロールエタン、炭素数が４〜１０のアルキルシランまたはその加水分解生成物、ジメチルポリシロキサン、メチル水素ポリシロキサンから選ばれる少なくとも１種であり、プラスチックス樹脂がエンジニアリングプラスチックス樹脂であることを特徴とする請求項１記載の二酸化チタン顔料。
【請求項６】
有機化合物がメチル水素ポリシロキサンであり、エンジニアリングプラスチックス樹脂がポリカーボネート樹脂であることを特徴とする請求項５記載の二酸化チタン顔料。
【請求項７】
二酸化チタン粒子に対し、緻密含水シリカの被覆量がＳｉＯ２換算で０．５〜６重量％の範囲にあることを特徴とする請求項１記載の二酸化チタン顔料。
【請求項８】
二酸化チタン粒子に対し、有機化合物の被覆量が０．５〜５重量％の範囲にあることを特徴とする請求項１記載の二酸化チタン顔料。
【請求項９】
二酸化チタン粒子の表面に緻密含水シリカの被覆層を形成した後、更にその表面に有機化合物の被覆層を形成することを特徴とするプラスチックス樹脂組成物用の二酸化チタン顔料の製造方法。
【請求項１０】
請求項１記載の二酸化チタン顔料及びプラスチックス樹脂を含むことを特徴とする樹脂組成物。
【請求項１１】
請求項４記載の二酸化チタン顔料及び汎用プラスチックス樹脂を含むことを特徴とする樹脂組成物。
【請求項１２】
請求項５記載の二酸化チタン顔料及びエンジニアリングプラスチックス樹脂を含むことを特徴とする樹脂組成物。
【発明の詳細な説明】
【技術分野】
【０００１】
本発明は、プラスチックス樹脂組成物用の二酸化チタン顔料及びその製造方法並びにそれを含む樹脂組成物に関する。
【背景技術】
【０００２】
プラスチックス樹脂は、ポリオレフィン樹脂、ポリ塩化ビニル樹脂、ＡＢＳ樹脂、ポリスチレン樹脂、メタクリル樹脂等の汎用プラスチックス樹脂と呼ばれるもの、ポリカーボネート樹脂、ポリエチレンテレフタレート樹脂、ポリアミド樹脂等のエンジニアリングプラスチックス樹脂と呼ばれるもの等、多種多様であり、それぞれの特性に応じて、シート、フィルム、ラミネート、注形品等に成形され、種々の分野で用いられている。これらのプラスチックス樹脂を用いた組成物には隠蔽性を求められるものも多く、通常、可視光の屈折率が高い二酸化チタン顔料が配合されている。
【０００３】
しかし、二酸化チタン顔料は表面の触媒活性が高いので、これを配合したプラスチックス樹脂組成物は耐光性、耐候性が低く、経時的に劣化や変色が生じ易い。また、二酸化チタン顔料を高温度で樹脂組成物に配合し、加工する際に、一般的にレーシング（発泡）、ピンホール等と呼ばれる表面欠陥が生じ易く、樹脂組成物の商品価値を大きく損ねている。このような表面欠陥は、二酸化チタン顔料からの揮発水分に起因している言われている。
【０００４】
プラスチックス樹脂の中でもエンジニアリングプラスチックス樹脂は、耐衝撃性、耐熱性、電気特性、透明性が優れ、加工精度が高いという特徴を有しているが、溶融温度が高いものが多く、汎用プラスチックス樹脂より高温度で加工する必要があり、前記のような表面欠陥が生じ易くなる。エンジニアリングプラスチックス樹脂では、この表面欠陥が射出成形品の表面に白っぽい筋状の模様となって現れ易く、この模様はシルバーストリークと呼ばれることがある。更に、揮発水分によりエンジニアリングプラスチックス樹脂が加水分解反応し、樹脂の分子量が低下して強度を損うという問題もある。また、ポリカーボネート樹脂のように一部の樹脂種では、高温度で黄味がかった色調に変色し易いという問題もある。
【０００５】
このような現象に対処するため、例えば、汎用プラスチックス樹脂組成物用の、とりわけポリオレフィン樹脂組成物用の二酸化チタン顔料の表面に、有機シラン化合物の加水分解生成物を被覆する技術（特許文献１参照）が知られている。これは前記加水分解生成物の被覆により、二酸化チタン顔料を疎水化して、水分の吸着を抑制することで揮発水分量の低減を図り、表面欠陥の生成を抑制するものである。
【０００６】
また、ポリカーボネート樹脂組成物及びポリエチレンテレフタレート樹脂組成物に配合する二酸化チタン顔料では、例えば、含水シリカ、含水アルミナ等の含水酸化物で被覆した後、反応性ポリシロキサンで被覆し、更に有機ケイ素化合物等の有機金属化合物で被覆する技術（特許文献２参照）が知られている。
【０００７】
【特許文献１】特開平１０−３２４８１７号公報
【特許文献２】特開平９−３２１１号公報
【０００８】
しかしながら、特許文献１記載の技術では、表面欠陥を抑制する効果が高いが、二酸化チタン顔料の有する触媒活性を抑えて、耐光性、耐候性を改良することに関しては十分とはいえない。
【０００９】
また、特許文献２記載の二酸化チタン顔料は、エンジニアリングプラスチックス樹脂組成物の加水分解の抑制や耐熱変色性には優れた効果を示すものの、シルバーストリークの発生を抑制する点においては十分とはいえない。
【発明の開示】
【発明が解決しようとする課題】
【００１０】
本発明は、分散性、耐光性、耐候性が優れ、しかも表面欠陥が発生し難いプラスチックス樹脂組成物用の二酸化チタン顔料を提供するものである。特に、高濃度で配合しても、分散性、耐レーシング性に優れた汎用プラスチック樹脂組成物に好適な二酸化チタン顔料、並びに、分散性、耐シルバーストリーク性、分子量低下の抑制、耐熱変色性のいずれの物性も、高水準で満足できるエンジニアリングプラスチックス樹脂組成物に好適な二酸化チタン顔料及びその製造方法、並びにそれを用いた樹脂組成物を提供するものである。
【課題を解決するための手段】
【００１１】
本発明者らは、鋭意研究を重ねた結果、二酸化チタン粒子の表面に無機化合物として含水シリカのみを用いて緻密な層として被覆し、更に有機化合物を中間層を介することなく被覆すれば、優れた耐光性、耐候性を付与でき、しかもこのものを樹脂組成物に配合したとき分散性に優れ、表面欠陥がほとんど認められないプラスチックス樹脂組成物が得られることを見出し、本発明を完成した。
【００１２】
すなわち、本発明は、二酸化チタン粒子の表面に緻密含水シリカの被覆層を有し、前記被覆層上に中間層を介することなく有機化合物の被覆層を有することを特徴とするプラスチックス樹脂組成物用の二酸化チタン顔料である。
【発明の効果】
【００１３】
本発明のプラスチックス樹脂組成物用二酸化チタン顔料により、表面欠陥がほとんどなく、しかも分散性、耐光性、耐候性が優れた組成物が得られる。
【００１４】
特に、本発明の二酸化チタン顔料を、高濃度で配合しても、レーシング、シルバーストリークのような表面欠陥の発生がほとんどなく、強度が高い樹脂組成物が得られる。しかもポリカーボネート樹脂のような一部の樹脂種においては、熱変色がほとんど生じないという効果をも奏するものである。
【発明を実施するための最良の形態】
【００１５】
本発明は、プラスチックス樹脂組成物用の二酸化チタン顔料であって、二酸化チタン粒子の表面に緻密含水シリカの被覆層を有し、前記被覆層上に中間層を介することなく有機化合物の被覆層を有することを特徴とする。二酸化チタン顔料は、前述のように表面の触媒活性が高く、二酸化チタン顔料の耐光性、耐候性を改良する技術としては、従来より、シリカ、アルミナ等の含水酸化物（または水和酸化物、または水酸化物）、無水酸化物等の無機化合物を表面に被覆する技術が知られている。ところが、含水酸化物は高温度下で結晶水が脱離するので、脱離した結晶水が揮発水分となり、表面欠陥を発生させる要因になると考えられる。このため、含水酸化物では被覆量を多くできず、表面欠陥の抑制と耐光性、耐候性の改良とを両立させることが困難であった。無水酸化物を被覆した二酸化チタン顔料は、通常、含水酸化物を被覆した後、高温で加熱焼成して得られるので、顔料の粒子が焼結して分散性の大幅な低下を招く。本発明で用いる緻密含水シリカは、含水酸化物であっても結晶水が脱離し難く、しかも、二酸化チタン顔料の触媒活性を抑制する効果が高いと考えられる。一方、シリカの被覆は緻密、多孔質、含水、無水に係らずプラスチックス樹脂との親和性を低下させる傾向にあり、このため、本発明では有機化合物を被覆することで、親和性を改良して優れた分散性を付与している。
【００１６】
本発明においては、二酸化チタン粒子に被覆する無機化合物として緻密含水シリカのみを用いることが重要であり、十分な耐光性、耐候性を付与するために、含水アルミナ、含水酸化ジルコニウム、含水酸化チタン、含水酸化スズ、含水酸化アンチモン等を被覆したり、これらを緻密含水シリカと併用して被覆したり、あるいは、多孔質含水シリカを単独で被覆しても、揮発水分量を低減できず、本発明の効果が得られ難い。緻密含水シリカの被覆量は、二酸化チタン粒子に対しＳｉＯ２換算で０．５〜６重量％の範囲にあることが好ましい。緻密含水シリカの被覆量が前記範囲より少ないと、所望の耐光性、耐候性、更にはポリカーボネート樹脂に配合する際には耐変色性が得られ難く、前記範囲より多いと、結晶水の含有量が多くなり過ぎ、揮発水分量を低減させ難くなる。より好ましい被覆量の範囲は、１〜３重量％である。
【００１７】
本発明で用いる有機化合物としては、例えば、ポリオール類、有機ケイ素化合物、アルカノールアミン類またはその誘導体、高級脂肪酸類またはその金属塩、高級炭化水素類またはその誘導体等が好ましい。より好ましくは、ポリオール類及び／又は有機ケイ素化合物である。これらは、単独で被覆しても、２種以上を混合物で被覆しても、積層して被覆してもよい。有機化合物の被覆量は、二酸化チタン粒子に対し０．５〜５重量％の範囲にあるのが好ましく、この範囲より被覆量が少ないと、二酸化チタン顔料の疎水化が不十分になり、樹脂との親和性に劣りやすくなるなど所望の効果が得られ難く、この範囲より多くても更なる効果は得られず、二酸化チタン顔料から遊離して樹脂組成物の表面にブリードしてしまう場合がある。より好ましい被覆量は、０．５〜４重量％の範囲である。
【００１８】
これらの有機化合物は、用いるプラスチック樹脂の種類に応じて、適宜選択することができる。中でも、ポリオール類は樹脂種の選択性が低く、広範囲に適用できるので好ましい。また、ポリオール類は、水分の吸着量をある程度まで低下させる効果も有する。ポリオール類を用いる最も好ましい実施形態は、緻密含水シリカを１〜３重量％の範囲で、ポリオール類を０．５〜２重量％の範囲で被覆した二酸化チタン顔料である。高温度における揮発水分量を表す指標として、例えば、１００℃及び３００℃の温度下でのカールフィッシャー水分量の差で表すと、この二酸化チタン顔料は多くとも２５００ｐｐｍとなる。
【００１９】
一方、有機ケイ素化合物は二酸化チタン顔料を高度に疎水化でき、水分の吸着を抑制して揮発水分量を大幅に低減させることができるので、好ましい有機化合物の一つである。有機ケイ素化合物を用いる最も好ましい実施形態は、緻密含水シリカを１〜３重量％の範囲で、有機ケイ素化合物を０．５〜２重量％の範囲で被覆した二酸化チタン顔料である。この実施形態における１００℃及び３００℃の温度下でのカールフィッシャー水分量の差は、多くとも２０００ｐｐｍとなる。
【００２０】
本発明の二酸化チタン顔料は分散性にも優れており、下記の分散性評価方法で評価した場合、４０ｋｇ／ｃｍ２以下の分散性を有している。特に、有機ケイ素化合物は分散性を向上させる効果が高く、有機ケイ素化合物を用いた前記実施形態では、３０ｋｇ／ｃｍ２以下の分散性が得られる。
【００２１】
（分散性評価方法）
二酸化チタン顔料５００ｇと冷凍粉砕したポリチレン樹脂（スミカセンＬ−７０５：住友化学工業製）５００ｇ及びステアリン酸亜鉛２０ｇをジュースミキサーで５分間混合する。このものを、ラボプラストミル二軸押出し機（東洋精機製）を用いて、樹脂温度を２８０℃に設定し、排出側に１４５０メッシュのスクリーンを設置し、１時間かけて溶融押出しする。押出し開始時と１時間押出し後の樹脂圧を測定し、その差を分散性の値とする。
【００２２】
本発明で用いることができるポリオール類として、具体的には、トリメチロールプロパン、トリメチロールエタン、ジトリメチロールプロパン、トリメチロールプロパンエトキシレート、ペンタエリスリトール等が挙げられ、トリメチロールプロパン、トリメチロールエタンが好ましい。
【００２３】
また、本発明で用いることができる有機ケイ素化合物として、例えば、オルガノシラン類、オルガノポリシロキサン類、オルガノシラザン類が挙げられる。
【００２４】
具体的には、オルガノシラン類としては(a)アミノシラン（アミノプロピルトリエトキシシラン、Ｎ−β（アミノエチル）γ−アミノプロピルトリエトキシシラン、N−フェニル−γ−アミノプロピルトリメトキシシラン等）、(b)エポキシシラン（γ−グリシドキシプロピルトリメトキシシラン、β−（３，４−エポキシシクロヘキシル）エチルトリメトキシシラン等）、(c)メタクリルシラン（γ−（メタクリロイルオキシプロピル）トリメトキシシラン等）、(d)ビニルシラン（ビニルトリメトキシシラン、ビニルトリエトキシシラン等）、(e)メルカプトシラン（３−メルカプトプロピルトリメトキシシラン等）、(f)クロロアルキルシラン（３−クロロプロピルトリエトキシシラン等）、(g)アルキルシラン（ｎ−ブチルトリエトキシシラン、イソブチルトリメトキシシラン、ヘキシルトリメトキシシラン、ヘキシルトリエトキシシラン、ヘキシルメチルジメトキシシラン、ヘキシルメチルジエトキシシラン、シクロヘキシルメチルジエトキシシラン、オクチルトリメトキシシラン、オクチルトリエトキシシラン、デシルトリメトキシシラン等）、(h)フェニルシラン（フェニルトリエトキシシラン等）、(i)フルオロアルキルシラン（トリフルオロプロピルトリメトキシシラン、トリデカフルオロオクチルトリメトキシシラン等）等、またはそれらの加水分解生成物が挙げられる。
【００２５】
また、オルガノポリシロキサン類としては(a)ストレート型ポリシロキサン（ジメチルポリシロキサン、メチル水素ポリシロキサン、メチルメトキシポリシロキサン、メチルフェニルポリシロキサン等）、(b)変性型ポリシロキサン（ジメチルポリシロキサンジオール、ジメチルポリシロキサンジハイドロジェン、側鎖または両末端アミノ変性ポリシロキサン、側鎖または両末端または片末端エポキシ変性ポリシロキサン、両末端または片末端メタクリル変性ポリシロキサン、側鎖または両末端カルボキシル変性ポリシロキサン、側鎖または両末端または片末端カルビノール変性ポリシロキサン、両末端フェノール変性ポリシロキサン、側鎖または両末端メルカプト変性ポリシロキサン、両末端または側鎖ポリエーテル変性ポリシロキサン、側鎖アルキル変性ポリシロキサン、側鎖メチルスチリル変性ポリシロキサン、側鎖高級カルボン酸エステル変性ポリシロキサン、側鎖フルオロアルキル変性ポリシロキサン、側鎖アルキル・カルビノール変性ポリシロキサン、側鎖アミノ・両末端カルビノール変性ポリシロキサン等）等、またはそれらの共重合体が挙げられる。
【００２６】
さらに、オルガノシラザン類としてはヘキサメチルシラザン、ヘキサメチルシクロトリシラザン等が挙げられる。
【００２７】
上記有機ケイ素化合物の中でも、疎水性の官能基、例えば、メタクリル基（−ＯＣＯＣ（ＣＨ３）＝ＣＨ２）、ビニル基（−ＣＨ＝ＣＨ２）、アルキル基（−Ｒ）、アリール基（−Ｐｈ、−Ａｒ等）、カルボン酸エステル基（−ＯＣＯＲ）、アシル基（−ＣＯＲ）、ポリエーテル基（−（Ｒ１Ｏ）ｎ（Ｒ２Ｏ）ｍＲ３）、フッ素含有基（−（ＣＨ２）ｎＣＦ３、−（ＣＦ２）ｎＣＦ３等）等を有する有機ケイ素化合物がより好ましく、疎水性官能基を有するオルガノシラン類またはオルガノポリシロキサン類であれば更に好ましい。
【００２８】
特に、プラスチックス樹脂として汎用プラスチックス樹脂に配合する場合には、有機ケイ素化合物としては、炭素数が４〜１０のアルキルシランまたはその加水分解生成物および／またはジメチルポリシロキサンであればいっそう好ましい。また、プラスチックス樹脂としてエンジニアリングプラスチックス樹脂に配合する場合には、有機ケイ素化合物として炭素数が４〜１０のアルキルシラン、その加水分解生成物、ジメチルポリシロキサン、メチル水素ポリシロキサンから選ばれる少なくとも一種であればいっそう好ましい。アルキルシランとして、アルキル基の中で炭素数が最大のものが６（ヘキシル基）であるアルキルシランを用いると、より一層分散性と耐熱性とに優れた二酸化チタン顔料が得られる。尚、オルガノシラン類の加水分解生成物とは、オルガノシラン類が有する加水分解性基が加水分解されてシラノールになったもの、シラノール同士が縮重合してダイマー、オリゴマー、ポリマーになったものを言う。
【００２９】
エンジニアリングプラスチックス樹脂の中でも、特に、ポリカーボネート樹脂に本発明の二酸化チタン顔料を配合する場合には、有機化合物としてはメチル水素ポリシロキサンを用いるのが最も好ましい。ポリカーボネート樹脂はエンジニアリングプラスチックス樹脂の１種であり、高温度での成形時に変色し易いことが知られているが、有機化合物にメチル水素ポリシロキサンを用いると、ポリカーボネート樹脂の耐熱変色性にも優れたものとなる。ポリカーボネート樹脂の熱変色は樹脂の酸化に起因し、更に二酸化チタン顔料の触媒活性が酸化を促進すると言われている。メチル水素ポリシロキサンは還元性を有し、緻密含水シリカの被覆との相乗効果により、耐熱変色性を付与していると考えられる。
【００３０】
また、本発明で用いることができるその他の有機化合物についても具体的に挙げると、アルカノールアミン類としては、モノエタノールアミン、モノプロパノールアミン、ジエタノールアミン、ジプロパノールアミン、トリエタノールアミン、トリプロパノールアミン等が、それらの誘導体としては、それらの酢酸塩、シュウ酸塩、酒石酸塩、ギ酸塩、安息香酸塩等の有機酸塩等である。高級脂肪酸類としては、ステアリン酸、ラウリン酸、オレイン酸等が、それらの金属塩としては、アルミニウム塩、亜鉛塩、マグネシウム塩、カルシウム塩、バリウム塩等である。高級炭化水素類としては、パラフィンワックス、ポリエチレンワックス等が、それらの誘導体としては、パーフルオロ化物等である。
【００３１】
本発明の酸化チタン顔料は、０．１〜０．４μｍの範囲の平均粒子径（電子顕微鏡写真法）を有するものが好ましく、０．１〜０．２５μｍの範囲にあれば更に好ましい。その結晶形はアナタ−ゼ型、ルチル型のいずれでもよく、両者の混合物であってもよく、本発明の目的が損なわれない範囲で、非晶質の二酸化チタンが一部に含まれていてもよい。二酸化チタン顔料は、例えば、硫酸チタン溶液を加水分解するいわゆる硫酸法によって得ても、あるいはハロゲン化チタンを気相酸化するいわゆる塩素法によって得てもよく、特に制限は無い。
【００３２】
次に、本発明は、プラスチックス樹脂組成物用の二酸化チタン顔料の製造方法であって、二酸化チタン粒子の表面に緻密含水シリカの被覆層を形成した後、更にその被覆層の表面に有機化合物の被覆層を形成することを特徴とする。
【００３３】
まず、二酸化チタン粒子の表面に緻密含水シリカの被覆層を形成する。その方法は、特開昭５３−３３２２８号公報等に記載されているような公知の方法を用いることができる。特開昭５３−３３２２８号公報に記載の方法は、二酸化チタン粒子のスラリーを８０〜１００℃の範囲の温度に維持しながら、好ましくはスラリーのｐＨを９〜１０．５の範囲に調整し、ケイ酸ナトリウムを急速に添加した後、９〜１０．５の範囲のｐＨで中和し、その後、８０〜１００℃の範囲の温度を５０〜６０分間保持するものである。本発明においては、更に、以下の方法によっても緻密含水シリカの被覆層を得ることができる。
【００３４】
（緻密含水シリカの被覆層の形成方法）
先ず、二酸化チタン粒子を水中に分散させて、水性スラリーを得る。この際に、二酸化チタン粒子の凝集程度に応じて、縦型サンドミル、横型サンドミル、ボールミル等の湿式粉砕機を用いてもよい。水性スラリーのｐＨを９以上に調整すると、二酸化チタン粒子が水中に安定して分散するので好ましい。ｐH調整には、アルカリ金属またはアルカリ土類金属の水酸化物または炭酸塩、アンモニウム化合物等の公知の塩基性化合物を用いることができ、中でも水酸化ナトリウムを用いるのが工業的に好ましい。また、必要に応じて、例えば、ヘキサメタリン酸ナトリウム、ピロリン酸ナトリウム等のリン酸化合物、ケイ酸ナトリウム、ケイ酸カリウム等のケイ酸化合物等の分散剤を用いてもよい。水性スラリー中の二酸化チタン粒子の固形分濃度は、５０〜８００ｇ／リットルの範囲であり、好ましくは１００〜５００ｇ／リットルの範囲である。８００ｇ／リットルより濃度が高いと、水性スラリーの粘度が高くなり過ぎ、緻密シリカの均一な被覆が困難になる。また、５０ｇ／リットルより低いと、工業上の操作性が低下する。
【００３５】
調製した水性スラリー中で、ケイ酸塩を酸性化合物で３０分間以上かけて中和し、緻密含水シリカの被覆を二酸化チタン粒子の表面に形成する。中和は１時間以上で行うのが、更に好ましい。中和ｐＨは４〜７．５の範囲に、また、中和時の水性スラリーの温度が少なくとも８０℃であれば、緻密な被覆が形成され易いので好ましい。より好ましい中和ｐＨの範囲は４．５〜７であり、中和温度は９０℃以上である。ケイ酸塩には、ケイ酸ナトリウム、ケイ酸カリウム等を用いることができ、酸性化合物には、硫酸、塩酸等の無機酸や、酢酸、ギ酸等の有機酸等を用いることができる。
【００３６】
被覆した含水シリカの被覆層が緻密であるかは、ＳｉＯ２換算で同量処理した多孔質含水シリカと比表面積や酸溶解性を測定し比較することで確認される。すなわち、シリカ被覆層が緻密になっていれば、多孔質のものより比表面積が小さく酸溶解性も小さい。尚、本発明における酸溶解性とは次に記載の方法で測定したものである。
【００３７】
（酸溶解性測定方法）
試料０．２ｇを、９８％硫酸１０ミリリットル中に添加し、１分間超音波分散させた後、１８０℃の温度で１時間加熱した。続いて、遠心分離機を用いて試料を硫酸から固液分離し、硫酸中の酸化チタン量（ＴｉＯ２換算）を比色法により測定し、測定値から下式により算出する。
式：酸溶解性（％）＝（酸化チタン量（ｇ）／０．２（ｇ）（試料の仕込み量））×１００
【００３８】
緻密含水シリカを被覆した二酸化チタン粒子に、有機化合物を被覆するには、（１）前記二酸化チタン粒子を水性スラリーから固液分離、乾燥した後、有機化合物と気相中で接触させることにより、有機化合物の被覆層を形成する方法、若しくは、（２）前記二酸化チタン粒子と有機化合物とを水性スラリー中で接触させる方法が挙げられる。一般的に、（１）の方法は有機化合物の歩留まりが良く、（２）の方法は均一な被覆が行えるので、有機化合物の種類に応じて適宜選択する。例えば、ポリオール類、アルカノールアミン類またはその誘導体、オルガノポリシロキサン類、高級脂肪酸類はその金属塩、高級炭化水素類のように、二酸化チタン粒子との結合力があまり強くないか、結合しない化合物であれば、（１）の方法を適用するのが好ましい。一方、オルガノシラン類の加水分解生成物のように、二酸化チタン粒子と強固に結合する化合物や、高級脂肪酸類の中でも、ステアリン酸ナトリウム等のアルカリ金属塩、アルカリ土類金属塩は中和されると、二酸化チタン粒子と強固に結合するので、（２）の方法を適用することもできる。
【００３９】
（１）の方法において、前記二酸化チタン粒子と有機化合物とを気相中で接触させるには、流体エネルギー粉砕機、衝撃粉砕機等の乾式粉砕機や、ヘンシェルミキサー、スーパーミキサー等の高速攪拌機等を用い、両者を攪拌、混合することで行うことができる。特に、乾式粉砕機を用いる方法は、二酸化チタン粒子の粉砕と被覆を同時に行うことができるので、製造工程が合理的であり、工業的に好ましい。乾式粉砕機としては、粉砕効率が良く混合性にも優れた流体エネルギー粉砕機が更に好ましく、中でもジェットミルのような旋回式のものが、より一層好ましい。尚、固液分離の際には、必要に応じて洗浄を行ってもよい。
【００４０】
（２）の方法においては、二酸化チタン粒子に緻密含水シリカを被覆した後、引き続き、水性スラリーに有機化合物を添加し、攪拌、混合すると、工程を連続的に行えるので好ましい。疎水性が非常に強い有機化合物であっても、低級アルコール等の相溶剤を加えると、本方法を適用し易くなる。二酸化チタン粒子との結合に最適のｐH領域を有する化合物を被覆する場合、酸性化合物または塩基性化合物を用いて、水性スラリーのｐHを調整するのが好ましい。例えば、オルガノシラン類の加水分解生成物であれば、ｐHが０．５〜６の範囲に調整するのが好ましく、１．５〜４の範囲が更に好ましい。有機化合物を被覆した後は、必要に応じて洗浄を行い、固液分離、乾燥、粉砕を行う。
【００４１】
さらに、本発明はプラスチックス樹脂組成物であって、前記二酸化チタン顔料及びプラスチックス樹脂とを含むことを特徴とする。
【００４２】
本発明で用いるプラスチックス樹脂としては、（Ｉ）熱可塑性樹脂（(1)汎用プラスチックス樹脂（(a)ポリオレフィン樹脂（ポリエチレン、ポリプロピレン等）、(b)ポリ塩化ビニル樹脂、(c)ＡＢＳ樹脂、(d)ポリスチレン樹脂、(ｅ)メタクリル樹脂、(ｆ)ポリ塩化ビニリデン樹脂等）、(2)エンジニアリングプラスチックス樹脂（(a)ポリカーボネート樹脂、(b)ポリエチレンテレフタレート樹脂、(c)ポリアミド樹脂、(d)ポリアセタール樹脂、(e)変性ポリフェニレンエーテル、(f)フッ素樹脂等）、（II）熱硬化性樹脂（(a)エポキシ樹脂、(b)フェノール樹脂、(c)不飽和ポリエステル樹脂、(d)ポリウレタン樹脂、(e)メラミン樹脂、(ｆ)シリコーン樹脂等）等、特に制限は無い。さらに、耐衝撃性、耐スクラッチ性、耐薬品性、流動性等の物性改良の目的で、上記樹脂の２種以上を併用することもできる。
【００４３】
本発明では、樹脂種がポリエチレン樹脂等の汎用プラスチックス樹脂の場合には、前記の汎用プラスチックス用の二酸化チタン顔料、すなわち、有機化合物としてトロメチロールプロパン、トリメチロールエタン、炭素数が４〜１０のアルキルシランまたはその加水分解生成物、ジメチルポリシロキサンから選ばれる少なくとも一種の有機化合物の被覆層を有する二酸化チタン顔料を用いることが好ましい。本発明の汎用プラスチックス樹脂組成物は、レーシング、ピンホール等の表面欠陥がほとんど無く、優れた耐光性、耐候性を有する。このため、日用雑貨、フィルム、機械部品、電気・電子部品、建築部材、医療用器具等の成形品に有用である。また、本発明はこのような成形品ばかりでなく、マスターバッチ、カラーペレット等の中間品にも適用でき、特に高顔料濃度にしても表面欠陥が生じ難いので、マスターバッチに有用である。
【００４４】
本発明では、樹脂種がポリカーボネート樹脂等のエンジニアリングプラスチックス樹脂の場合には、前記のエンジニアリングプラスチックス用の二酸化チタン顔料、すなわち、有機化合物としてトロメチロールプロパン、トリメチロールエタン、炭素数が４〜１０のアルキルシランまたはその加水分解生成物、ジメチルポリシロキサン、メチル水素ポリシロキサンから選ばれる少なくとも一種の有機化合物の被覆層を有する二酸化チタン顔料を用いることが好ましい。本発明のエンジニアリングプラスチックス樹脂組成物は、シルバーストリークのような加工不良がほとんど無く、強度等の物性も優れている。また、ポリカーボネート樹脂組成物としては、優れた耐熱変色性を有している。このため、機械部品、電気・電子機器の部品やハウジング、医療器具、光学部品、包装材、プリペイドカード、自動車部材等の成形品として有用である。また、本発明はこのような成形品ばかりでなく、マスターバッチ、カラーペレット等の中間品にも適用でき、特に高顔料濃度にしても耐変色性、耐シルバーストリークス性が優れているので、マスターバッチに有用である。
【００４５】
二酸化チタン顔料とプラスチックス樹脂との配合割合は特に制限されないが、プラスチックス樹脂１００重量部に対し、通常は二酸化チタン顔料が１〜８０重量部の範囲、更に好ましくは１〜６０重量部の範囲であり、マスターバッチであれば、１０〜９００重量部の範囲、更に好ましくは５０〜５００重量部の範囲である。また、用途に応じて当業者に公知のガラス繊維等の補強材や、安定剤、分散剤、滑剤、酸化防止剤、紫外線吸収剤、充填剤等の種々の添加剤を加えてもよい。
【００４６】
これらの樹脂組成物は、溶融した樹脂に前記二酸化チタン顔料を混練機を用いて配合して得られる。混練機としては、一般的に使用されるものでよく、例えば一軸押出機、二軸押出機、バンバリーミキサー等のインテンシブルミキサー、ロール成形機等が挙げられる。
【実施例】
【００４７】
以下に実施例を挙げて本発明をさらに詳細に説明するが、本発明の範囲がこれによって制限されるものではない。
【００４８】
１．汎用プラスチックス樹脂組成物用二酸化チタン顔料に係わる実施例
【００４９】
実施例１
（緻密含水シリカ被覆の形成）
平均粒子径が０．２μｍのルチル型二酸化チタン粒子を水と混合し、水酸化ナトリウムでｐHを１０に調整し、二酸化チタンの重量として３００ｇ／リットルの水性スラリーを調整した。このスラリーを８０℃に保持したまま、攪拌しながらケイ酸ナトリウムをＳｉＯ２として二酸化チタン粒子の重量に対して２重量％添加し、次いで１時間かけて硫酸でｐＨを５近辺に中和し、緻密含水シリカの被覆を形成した。
【００５０】
（トリメチロールプロパンの被覆の形成）
緻密含水シリカの被覆層を形成した二酸化チタン粒子を、水性スラリーから濾別、洗浄し、１２０℃で１６時間乾燥し、ジェットミルで粉砕しながら、二酸化チタン粒子に対してトリメチロールプロパンを０．５重量％を添加して混合して被覆し、本発明の二酸化チタン顔料（試料Ａ）を得た。
【００５１】
実施例２
緻密含水シリカの被覆量を３重量％とした以外は実施例１と同様にして、本発明の二酸化チタン顔料（試料Ｂ）を得た。
【００５２】
実施例３
トリメチロールプロパンに替えてヘキシルトリエトキシランの加水分解生成物を０．８重量％添加した以外は実施例１と同様にして、本発明の二酸化チタン顔料（試料Ｃ）を得た。
【００５３】
実施例４
トリメチロールプロパンに替えてジメチルポリシロキサンを用いた以外は実施例１と同様にして、本発明の二酸化チタン顔料（試料Ｄ）を得た。
【００５４】
比較例１
緻密含水シリカを被覆しないこと以外は実施例１と同様にして、二酸化チタン顔料（試料Ｅ）を得た。
【００５５】
比較例２
実施例１の第１の工程で緻密含水シリカを被覆した後、引き続き水性スラリーを攪拌しながら、アルミン酸ナトリウムをＡｌ２Ｏ３として二酸化チタン粒子の重量に対して２重量％添加し、次いで硫酸でｐＨを５に中和し含水アルミナを被覆した以外は、実施例１と同様にして二酸化チタン顔料（試料Ｆ）を得た。
【００５６】
比較例３
実施例１の第１の工程で、中和時間を１０分とし、多孔性含水シリカの被覆を形成した以外は、実施例１と同様にして二酸化チタン顔料（試料Ｇ）を得た。
【００５７】
評価１（酸溶解性）
実施例１及び比較例３で得られた試料（Ａ、Ｇ）について、先に記載の方法に従い酸溶解性を測定した。酸溶解性の数値が小さい程、緻密な含水シリカの被覆層が形成されていると考えられる。
【００５８】
評価２（比表面積）
実施例１及び比較例３で得られた試料（Ａ、Ｇ）の比表面積を、比表面積測定装置（フローソーブ２３００型：株式会社島津製作所製）を用い、ＢＥＴ法により測定した。比表面積が小さい程、緻密な含水シリカの被覆層が形成されていると考えられる。
【００５９】
以上の評価結果を表１に示す。本発明の二酸化チタン顔料には、緻密な含水シリカが被覆されていることが判る。
【００６０】
【表１】
2006037090.tif 000002
【００６１】
評価３（カールフィッシャー水分）
実施例１〜４及び比較例１〜３で得られた試料（Ａ〜Ｇ）を、温度２５℃、相対湿度５５％の恒温恒湿度下で２４時間放置し、平衡状態にした後、その試料１ｇをカールフィッシャー水分測定装置及びそれに付属した水分気化装置（いずれも三菱化学株式会社製）を用いて１００℃及び３００℃の温度でカールフィッシャー水分量を測定し、その差（Δ３００−１００）を算出した。前述のように、Δ３００−１００の値が小さい程、高温度での揮発水分量が小さいと考えられる。
【００６２】
以上の評価結果を表２に示す。本発明の二酸化チタン顔料は、揮発水分が少ないことが判る。
【００６３】
【表２】
2006037090.tif 000003
【００６４】
評価４（分散性）
実施例１〜４及び比較例１〜３で得られた試料（Ａ〜Ｇ）を、先に記載の方法に従い、樹脂圧上昇を測定し、分散性の評価とした。
【００６５】
評価５（耐レーシング性）
上記の分散性試験時に、ラボプラストミルの排出側にストランドダイを装着し、ストランドから押出される溶融物を目視で観察し、発泡の状態から優劣を判定した。判定基準は以下の通りである。
判定◎：発泡が全く認められない。
判定○：発泡がわずかに認められる。
判定△：発泡が一部に認められる。
判定×：発泡が全体に認められる。
【００６６】
評価６（耐光性）
実施例１〜４及び比較例１〜３で得られた試料（Ａ〜Ｇ）を用い、表３、４に示す処方１、２を、Ｖ型ブレンダーを用いて混合した。排出側にＴダイを装着した二軸押出し機（池貝製：ＰＣＭ‐３０型）を用い、樹脂温度が２５０℃になるように混合物を加熱溶融して混練し押出し、シートロールで厚さが０．８ｍｍのシートに成形した。作製したシートをブラックライト（波長：λ＝３６０ｎｍ）を用いて、照射距離を３０ｃｍに設定して１０日間曝露した。曝露前後のハンター表色系によるシートのＬ値、ａ値、ｂ値をカラーコンピューター（ＳＭ−７型：スガ試験機製）を用いて測色し、下式に従いΔＥを算出した。ΔＥが小さい方が変色が小さく、耐光性に優れている。
式：ΔＥ＝｛（ΔＬ）２＋（Δａ）２＋（Δｂ）２｝１／２
【００６７】
【表３】
2006037090.tif 000004
【００６８】
【表４】
2006037090.tif 000005
【００６９】
以上の評価結果を表５に示す。本発明の二酸化チタン顔料は、汎用プラスチックス樹脂における耐レーシング性、分散性、耐光性に優れていることが判る。
【００７０】
【表５】
2006037090.tif 000006
【００７１】
２．エンジニアリングプラスチックス樹脂組成物用二酸化チタン顔料に係わる実施例
【００７２】
実施例５、６
実施例１、２において、トリメチロールプロパンに替えてメチル水素ポリシロキサンを用いたこと以外はそれぞれ実施例１、２と同様にして、本発明の二酸化チタン顔料を得た。それぞれを試料H、Iとする。
【００７３】
比較例４〜６
比較例１〜３において、トリメチロールプロパンに替えてメチル水素ポリシロキサンを用いたこと以外はそれぞれ比較例１〜３と同様にして、二酸化チタン顔料を得た。それぞれを試料Ｊ〜Ｌとする。
【００７４】
比較例７
（多孔質含水シリカ被覆層及び含水アルミナ被覆層の形成）
実施例１で用いたスラリーを６０℃の温度に保持したまま、攪拌しながらケイ酸ナトリウムをＳｉＯ２として二酸化チタン粒子の重量に対して１重量％添加し、次いで１０分かけて硫酸でｐＨを約５に中和し含水多孔質シリカの被覆層を形成し、引き続き、攪拌しながらアルミン酸ナトリウムをＡｌ２Ｏ３として二酸化チタン粒子の重量に対して０．３重量％添加し、次いで硫酸でｐＨを５に中和し含水アルミナの被覆層を形成した。
【００７５】
（ヘキシルトリエトキシシランの加水分解生成物及びメチル水素ポリシロキサンの被覆）
多孔質含水シリカ被覆層、含水アルミナ被覆層を形成した二酸化チタン粒子を、水性スラリーから濾別、洗浄し、１２０℃で１６時間乾燥した。その後、ジェットミルで粉砕しながら、メチル水素ポリシロキサンを酸化チタン粒子に対して２重量％粉砕機中に添加し、更に、ヘキシルトリエトキシシランの加水分解生成物を二酸化チタン粒子に対して１重量％添加して二酸化チタン顔料（試料Ｍ）を得た。
【００７６】
評価７（酸溶解性及び比表面積）
実施例５及び比較例６で得られた試料（Ｈ、Ｌ）の酸溶解性及び比表面積を、それぞれ評価１、２と同様にして測定した。
【００７７】
以上の評価結果を表６に示す。本発明の二酸化チタン顔料には、緻密な含水シリカが被覆されていることが判る。
【００７８】
【表６】
2006037090.tif 000007
【００７９】
評価８（カールフィッシャー水分）
実施例５、６及び比較例４〜７で得られた試料Ｈ〜Ｍを、評価１と同様にしてカールフィッシャー水分を測定し、Δ３００−１００を算出した。
【００８０】
以上の結果を表７に示す。本発明の二酸化チタン顔料は、揮発水分が少ないことが判る。
【００８１】
【表７】
2006037090.tif 000008
【００８２】
評価９（耐シルバーストリーク性、耐変色性）
実施例５、６及び比較例４〜７で得られた試料Ｈ〜Ｍ各々１２０ｇとポリカーボネート樹脂（ユーピロンＳ−２０００：三菱ガス化学製）４００ｇとをポリエチレン製の袋に入れ５分間ハンドブレンドした。このものを、排出側にペレタイザー装着した二軸押出機（池貝（株）製：ＰＣＭ−３０型）を用いて樹脂温度を３００℃に設定し、７分間かけて溶融押し出してペレットを作製した。縦型射出成形機を用い、作製したペレットを樹脂温度３００℃で厚さ１ｍｍのシートに成形した。シート表面の状態を目視で観察し、耐シルバーストリーク性の優劣を判定した。判定基準は以下のとおりである。また、シートのＹＩ値（イエローインデックス）を、カラーコンピューター（ＳＭ−７型：スガ試験機製）を用いて計測した。ＹＩ値が小さい程、黄色への変色が小さく、耐変色性が優れている。
判定◎：シルバーストリークが全く認められない。
判定○：シルバーストリークがわずかに認められる。
判定△：シルバーストリークが一部に認められる。
判定×：シルバーストリークが全体に認められる。
【００８３】
以上の評価結果を、表８に示す。本発明の二酸化チタン顔料は、ポリカーボネート樹脂系における耐シルバーストリーク性と耐変色性とが優れていることが判る。
【００８４】
【表８】
2006037090.tif 000009
【産業上の利用可能性】
【００８５】
本発明の汎用プラスチックス樹脂組成物用の二酸化チタン顔料は、日用雑貨、フィルム、機械部品、電気・電子部品、建築部材、医療用器具等に用いられる汎用プラスチックス樹脂組成物に配合して用いることができる。
【００８６】
本発明のエンジニアリングプラスチックス樹脂組成物用の二酸化チタン顔料は、機械部品、電気・電子部品や電気・電子機器の部品やハウジング、医療器具、光学部品、包装材、プリペイドカード、自動車部材等に用いられるエンジニアリングプラスチックス樹脂組成物に配合して用いることができる。